(57)【特許請求の範囲】
【請求項１】
０.３ｍｍから１.６ｍｍの厚さを有する薄ガラス板を成形するための装置において、
前記ガラス板を成形温度に維持するように構成された加熱装置、
支持面であって、前記加熱装置が前記ガラス板を前記成形温度に維持している間、前記ガラス板を前記支持面の上に浮揚させるための流体クッションを前記ガラス板の表面と前記支持面の間に与えるように構成された支持面、
及び
金属、ステンレス鋼または織布の内の１つ以上で形成された可撓性材料でつくられた可撓性緩衝器を有する係合部材であって、前記ガラス板が前記支持面の上を搬送されている間、前記ガラス板の縁部に係合するように構成された係合部材、
を備え、
前記可撓性緩衝器が、前記成形温度において前記係合部材と前記ガラス板の前記縁部の間の衝撃応力を低減するように動作するよう構成され、ベースの体積熱伝導率より低い体積熱伝導率を有する、
ことを特徴とする装置。
【請求項２】
前記係合部材が、前記ガラス板が前記支持面の上を搬送されているときに前記ガラス板の横縁力に対抗するために前記ガラス板の横縁部に係合するように構成された縁支持部材を含み、前記可撓性緩衝器が、前記縁支持部材と前記ガラス板の前記横縁部の間の衝撃応力を低減するように構成された可撓性横縁緩衝器であることを特徴とする請求項１に記載の装置。
【請求項３】
前記縁支持部材が、複数の支持凸部及び、前記支持凸部の対応する対の間にそれぞれが配置された、複数の凹部を有する外向支持セグメントを有し、前記可撓性横縁緩衝器が、前記外向支持セグメントの前記凹部とは係合せず、前記支持凸部と係合するように、前記外向支持セグメントに対して配置されていることを特徴とする請求項２に記載の装置。
【請求項４】
前記係合部材が、前記ガラス板を押して前記支持面の上を搬送するために前記ガラス板の端縁部に係合するように構成された押し部材を含むものであり、
前記可撓性緩衝器が、
前記押し部材と前記ガラス板の前記端縁部の間の衝撃応力を低減するように構成された可撓性端縁緩衝器、または
前記支持面から離れる方向に延び、前記ガラス板の前記端縁部と前記押し部材の間の熱伝導抵抗を高めるように構成された複数の開口を有する押しフランジであって、前記端縁緩衝器が前記複数の開口を覆うように配置されている、押しフランジ、
の内の１つ以上であることを特徴とする請求項１に記載の装置。
【請求項５】
前記係合部材が、ステンレス鋼の熱伝導率より低い熱伝導率を有する材料で作製されていることを特徴とする請求項１に記載の装置。
【請求項６】
ガラス板を成形温度に維持するように構成された加熱装置と、
支持面であって、前記加熱装置が前記ガラス板を前記成形温度に維持している間、前記支持面の上に前記ガラス板を浮揚させるための流体クッションを前記ガラス板の表面と前記支持面の間に与えるように構成された支持面と、
前記ガラス板が前記支持面の上を搬送されている間、前記ガラス板の縁部に係合するように構成された、可撓性材料で作られた可撓性緩衝器を有する係合部材と、を備え、
前記可撓性緩衝器が、前記成形温度において前記係合部材と前記ガラス板の前記縁部の間の衝撃応力を低減するように動作するよう構成された、成形装置を、０.３ｍｍから１.６ｍｍの厚さを有する薄ガラス板を成形するのに用いる方法であって、
（Ｉ）前記ガラス板を流体クッションによって前記支持面の上に浮揚させる工程、
（II）前記ガラス板の前記縁部及び前記可撓性緩衝器が前記加熱装置によって前記成形温度に維持されている間、前記ガラス板の前記縁部を前記係合部材の前記可撓性緩衝器に係合させる工程、及び
（III）前記ガラス板の前記縁部が前記係合部材の前記可撓性緩衝器と係合されている間、前記ガラス板に前記支持面の上を移動させながら前記ガラス板を成形する工程、
を有することを特徴とする方法。
【請求項７】
前記係合部材が、押し部材を含むものであり、
前記工程（II）がさらに、前記押し部材を前記ガラス板の前記端縁部と係合させることにより前記支持面に沿って前記ガラス板を押す工程を含み、
前記工程（III）がさらに、前記ガラス板の前記端縁部が前記押し部材と係合されている間、前記ガラス板に前記支持面の上を移動させながら前記ガラス板を成形する工程を含む、
ことを特徴とする請求項６に記載の方法。
【請求項８】
前記成形温度が４５０℃から７６０℃であることを特徴とする請求項６に記載の方法。
【発明の詳細な説明】
【関連出願の説明】
【０００１】
本出願は２０１２年５月３１日に出願された米国特許出願第１３/４８５３３０号の米国特許法第１２０条の下の優先権の恩典を主張する。本明細書は上記特許出願の明細書の内容に依存し、上記特許出願の明細書の内容はその全体が参照として本明細書に含められる。
【技術分野】
【０００２】
本発明は、全般にはガラスを成形するための装置及び方法に関し、さらに詳しくは、可撓性緩衝器及び／または、複数の開口を有する、押しフランジを含む係合部材を備える、ガラスを成形するための装置及び方法に関する。
【背景技術】
【０００３】
図１及び２に示されるように、約３.２ｍｍから約６ｍｍの厚さを有するソーダ石灰ガラスのような、１.６ｍｍより大きな厚さを有する比較的厚いガラス板１０３を成形するための装置１０１を提供することは既知である。動作において、ガラス板１０３の重量が支持面１０９上に浮揚させられている間、ガラス板の横縁部１０７を支持するための支持パッド１０５が備えられる。ガラス板１０３に力をかけて走行方向１１５に押して加熱装置１１７に入れるためにガラス板１０３の端縁部１１３を押すための押しパッド１１１も備えられる。ガラス板１０３は圧搾空気２０３によるエアクッション２０１で支持面１０９の上に浮揚する。
【０００４】
図３はステンレス鋼でつくられた従来の支持パッド１０５を示す。従来の支持パッド１０５は複数のフランジ３０１，３０３，３０５及びバックフランジ３０７を有する硬質部材を含む。バックフランジ３０７は複数の開口３０９を有する。
【０００５】
図４〜６は従来の押しパッド１１１を示す。押しパッドは同様に、ステンレス鋼でつくられ、複数のフランジ４０１，４０３，４０５及びバックフランジ４０７を有する。フランジ４０１，４０３，４０５とは異なり、バックフランジ４０７は複数の開口４０９を有する。図５に示されるように、押しパッド１１０及び支持パッド１０５のそれぞれは、装置１０１の駆動チェーンに取り付けることができる、ねじ穴５０３を有する取付構造体５０１を有する。
【発明の概要】
【発明が解決しようとする課題】
【０００６】
支持パッド１０５及び押しパッド１１１はいくつかの用途においては有益であるが、比較的薄いガラス板及び／または縁部の品質が低いガラス板に対しては、損傷（例えば、クラック）を生じさせ得る。
【課題を解決するための手段】
【０００７】
一例の態様において、ガラス板を成形するための装置はガラス板を約４５０℃から約７６０℃の成形温度に維持するように構成された加熱装置を備える。装置は支持面を備え、支持面は、加熱装置がガラス板を成形温度に維持している間、ガラス板を支持面の上に浮揚させるための流体クッションをガラス板の表面と支持面の間に提供するように構成される。装置はさらに、可撓性材料を含む可撓性緩衝器を含む、係合部材を備える。係合部材は、ガラス板が支持面の上を発送されている間、ガラス板の縁部と係合するように構成される。可撓性緩衝器は係合部材とガラス板の縁部の間の衝撃応力を低減するために成形温度において動作するように構成される。
【０００８】
本態様の一例において、可撓性緩衝器は係合部材のベースに取り付けられ、可撓性緩衝器はベースの体積熱伝導率より低い体積熱伝導率を有する。
【０００９】
本態様の別の例において、可撓性材料は、ステンレス鋼のような、金属を含む。
【００１０】
本態様のまた別の例において、可撓性材料は織布を含む。
【００１１】
本態様の別の例において、係合部材は、ガラス板が支持面の上を搬送されているときに、ガラス板の横縁力に対抗するためにガラス板の横縁部に係合するように構成された縁支持部材を含む。可撓性緩衝器は縁支持部材とガラス板の横縁部の間の衝撃応力を低減するように構成された可撓性横縁緩衝器を含む。
【００１２】
本態様の別の例において、縁支持部材は複数の支持凸部及び、対応する支持凸部の対の間にそれぞれが配置された、複数の凹部を含む外向支持セグメントを有する。可撓性横縁緩衝器は、外向支持セグメントの凹部に係合せず、支持凸部に係合するように、外向支持セグメントに対して配置される。
【００１３】
本態様の別の例において、係合部材はガラス板を押して支持面の上を搬送するためにガラス板の端縁部に係合するように構成された押し部材を有する。可撓性緩衝器は押し部材とガラス板の端縁部の間の衝撃応力を低減するように構成された可撓性端縁緩衝器を有する。
【００１４】
本態様にまた別の例において、部材は複数の開口を含む押しフランジを有し、端縁緩衝器が複数の開口を覆うように配置される。
【００１５】
本態様の別の例において、ガラス板を流体クッションによって支持面の上に浮揚させる工程（Ｉ）を含む、装置を使用する方法が提供される。方法はさらに、ガラス板の縁部及び可撓性緩衝器を加熱装置によって約４５０℃から約７６０℃の成形温度に維持しながら、ガラス板の縁部を係合部材の可撓性緩衝器と係合させる工程（II）を含む。方法はさらにまた、ガラス板の縁部を係合部材の可撓性緩衝器に係合させたまま、支持面の上でガラスシートを移動させながらガラス板を成形する工程（III）を含む。
【００１６】
本態様の一例において、工程（II）は、ガラス板の重量によって生じる横縁力に対抗するため、ガラス板の横縁に可撓性緩衝器を押し当てる工程を含む。
【００１７】
本態様の別の例において、工程（II）は、ガラス板の端縁部に当たって押している可撓性緩衝器によってガラス板が支持面の上を押されている間にガラス板を成形する工程を工程（III）が含むように、ガラス板の端縁部に可撓性緩衝器を押し当てる工程を含む。
【００１８】
また別の例の態様において、ガラス板は約０.３ｍｍから約１.６ｍｍの厚さを有する。
【００１９】
別の例の態様において、ガラス板を成形するための装置は、ガラス板を成形温度に維持するように構成された加熱装置を備える。装置はさらに支持面を備え、支持面は、加熱装置がガラス板を成形温度に維持している間、支持面の上にガラス板を浮揚させるための流体クッションをガラス板の表面と支持面の間に与えるように構成される。装置はさらに、ガラス板を押して支持面の上を搬送するためにガラス板の端縁部に係合するように構成された押し部材を備える。押し部材は支持面から離れる方向に延びる押しフランジを含む。押しフランジはガラス板の端縁部と支持部材の間の熱伝導抵抗を高めるように構成された複数の開口を有する。
【００２０】
本態様の一例において、押し部材はさらに、押し部材とガラス板の端縁部の間の衝撃応力を低減するように構成された可撓性端縁緩衝器を有する。
【００２１】
本態様の別の例において可撓性端縁緩衝器は複数の開口を覆うように配置される。
【００２２】
本態様の別の例において可撓性材料は、ステンレス鋼のような、金属を含む。
【００２３】
本態様の別の例において可撓性材料は織布を含む。
【００２４】
本態様のまた別の例において、装置はさらに、ガラス板の横縁部に係合して、ガラス板が支持面の上を搬送されているときの、ガラス板の横縁力に対抗するように構成された縁支持部材を備える。装置は縁支持部材とガラス板の横縁部の間の衝撃応力を低減するように構成された可撓性横縁緩衝器も備える。
【００２５】
本態様のまた別の例において、縁支持部材は複数の支持凸部と、支持凸部の対応する対の間にそれぞれが配置された、複数の凹部を含む外向支持セグメントを有する。横縁緩衝器は、外向支持セグメントの凹部とは係合せず、支持凸部に係合するように外向支持セグメントに対して配置される。
【００２６】
本態様の一例において、押し部材はステンレス鋼の熱伝導率より低い熱伝導率を有する材料で作製される。
【００２７】
本態様の別の例において押し部材の実質的に全体が上記材料で作製される。
【００２８】
本態様のまた別の例において、材料は押し部材のベースの周縁部を被覆するコーティングを含み、押し部材は押し部材のベースの熱伝導率より低い熱伝導率を有する材料で作製される。
【００２９】
本態様のまた別の例において、装置を使用する方法は、ガラス板を流体クッションによって支持面の上に浮揚させる工程（Ｉ）を含む。方法はさらに、押し部材をガラス板の端縁部と係合させることによってガラス板を支持面に沿って押す工程（II）を有し、押しフランジの複数の開口がガラス板の端縁部と押し部材の間の熱伝導率を低める。方法はさらにまた、ガラス板の端縁部が押し部材に係合されながらガラス板が支持面の上を移動されている間、ガラス板を成形する工程（III）を含む。
【００３０】
本態様の別の例においてガラス板は約０.３ｍｍから約１.６ｍｍの厚さを有する。
【００３１】
別の例の態様において、ガラス板を成形するための装置は、ガラス板を成形温度に維持するように構成された加熱装置を備える。装置はさらに支持面を備え、支持面は、加熱装置がガラス板を形成温度に維持している間、ガラス板を支持面の上に浮揚させるための流体クッションをガラス板の表面と支持面の間に与えるように構成される。装置はさらに、ガラス板が支持面の上を搬送されている間、ガラス板の縁部に係合するように構成された係合部材を備え、係合部材はステンレス鋼の熱伝導率より低い熱伝導率を有する材料で作製される。
【００３２】
本態様の一例にしたがえば、係合部材の実質的に全体が上記材料で作製される。
【００３３】
本態様の別の例にしたがえば、材料は係合部材のベースの周縁部を被覆するコーティングを含み、係合部材は係合部材のベースの熱伝導率より低い熱伝導率を有する材料で作製される。
【００３４】
本発明の上記及びその他の特徴、態様及び利点は、添付図面を参照して以下の本発明の詳細な説明が読まれたときに、一層良く理解される。
【図面の簡単な説明】
【００３５】
【図１】図１はガラス板を成形するための従来の装置を示す。
【図２】図２は、図１の線２−２に沿う、従来装置の断面である。
【図３】図３は図１の装置の従来の縁支持部材を示す。
【図４】図４は図１の装置の従来の押し部材の前面図を示す。
【図５】図５は、図４の線５−５に沿う、従来の押し部材の断面である。
【図６】図６は、図４の線６−６に沿う、従来の押し部材の断面である。
【図７】図７は本開示の態様にしたがうガラスを成形するための装置を示す。
【図８】図８は、図７の縁８−８に沿う、断面である。
【図９】図９は図７の装置の縁支持部材の一例の前面図を示す。
【図１０】図１０は、図９の線１０−１０に沿う、縁支持部材の側面図を示す。
【図１１】図１１は、図９の線１１−１１に沿う、縁支持部材の断面を示す。
【図１２】図１２は図７の装置の押し部材の一例の前面図を示す。
【図１３】図１３は、図１２の線１３−１３に沿う、押し部材の断面である。
【図１４】図１４は、図１２の線１４−１４に沿う、押し部材の側面である。
【図１５】図１５は、図１２の線１５−１５に沿う、押し部材の断面である。
【発明を実施するための形態】
【００３６】
本発明の実施形態例が示されている添付図面を参照して本発明をさらに十分に説明する。可能であれば必ず、全図面を通して、同じ参照数字が同じかまたは同様の要素を指して用いられる。しかし、本発明は多くの異なる形態で具現化することができ、本明細書に述べられる実施形態に限定されると解されるべきではない。これらの実施形態例は、本開示が、徹底的及び完結的あろうように、また本発明の範囲を当業者に十分に伝えるであろうように、提供される。
【００３７】
本開示の特徴は、曲げプロセス中に空気ベッド上でガラスを搬送するような、様々な用途において有用であり得る。ガラス板を曲げることは自動車の窓ガラス用途のためのあらかじめ定められた複雑なガラス形状を与えることができるが、他の用途も別の例で提供され得る。例えば、本開示の態様は、ソーダ石灰ガラス、強化ガラス（例えば、イオン交換ガラス）またはその他の組成のガラスを含むガラス板を搬送するために用いることができる。
【００３８】
本開示の装置及び方法は厚さが様々なガラス板を成形するために有用であり得る。例えば、本開示の態様は、約３.２ｍｍから約６ｍｍのような、約３.８ｍｍから約４.７ｍｍのような、１.６ｍｍより厚い図２に示される厚さ‘Ｔ１’を有する、比較的厚いガラス板に有用であり得る。本開示の装置は、ガラス板を破砕させ易くする低品質の縁端を有する、比較的厚いガラス板に特に有用であり得る。
【００３９】
別の例において、本開示の装置及び方法は比較的薄いガラス板を、ガラス板が損傷を受ける確率を低めて、搬送するために用いることができる。一例において、比較的薄いガラス板は、従来の装置及び方法に比較して、ガラス板が損傷を受ける確率を低めて、１.６ｍｍより薄い厚さを有することができる。別の例において、比較的薄いガラスは、約０.５ｍｍから約１ｍｍのような、約０.６ｍｍから約０.８ｍｍのような、約０.７ｍｍのような、約０.３ｍｍから約１.６ｍｍの範囲内の厚さ‘Ｔ２’を有することができる。
【００４０】
図７に示されるように、ガラス板７０５を成形するための装置７０１が提供される。図示されるように、装置７０１はガラス板７０５を約４５０℃から約７６０℃の成形温度に維持するように構成された加熱装置７０３を備えることができる。加熱装置７０３は、成形に適する温度へのガラス板７０５の制御された加熱を与えるように構成することができる、及び／またはガラス板７０５を成形温度に維持することができる、炉を備えることができる。別の例において、加熱装置７０３は、成形が完了すると、ガラス板７０５の内部応力集中を低減する最終形状へのガラス板７０５の移行を可能にするためのガラス板７０５の制御された冷却も与えることができる。
【００４１】
図７にさらに示されるように、装置７０１は、ガラス板７０５が加熱装置７０３に向けて方向７０９に搬送されている間、ガラス板７０５を支持するように構成された支持面７０７も備えることができる。図示されるように支持面７０７は、ガラス板７０５が方向７０９に沿って搬送されている間、加熱装置７０６に対して実質的に静止したままでいることができる。
【００４２】
ガラス板７０５は、必要に応じ、重力に対して水平方位に搬送することができる。あるいは、図８に示されるように、ガラスシート７０５は、必要に応じ、重力の方向８０３に対して約８５°から約８６°の角度‘Ａ’をなして広がるガラス平面８０１に沿って広がることができる。重力の方向８０３に対してガラス平面８０１を傾けることにより、ガラス板７０５が１つ以上の縁支持機構７１１に支えられ得るように。力ベクトル‘Ｆ１’の方向にガラス板を進ませるための僅かな横力ベクトル‘Ｆ１’を生じさせることができる。同時に、比較的大きな角度‘Ａ’により、ガラス板７０５の重量のかなりの部分を支持面７０７に対する法線力ベクトル‘Ｆ２’に沿って向けることが可能になる。かなりの法線力ベクトル‘Ｆ２’は、加熱装置がガラス板を成形温度に維持している間、ガラスの重量の下でガラス板７０５の成形を助長するに役立ち得る。
【００４３】
図８にさらに示されるように、支持面７０７は、加熱装置７０３がガラス板７０５を成形温度に維持している間、ガラス板７０５を支持面７０７の上に浮揚させるための流体クッション８０５をガラス板７０５の表面８０７と支持面７０７の間に与えるように構成することができる。例えば、図８に示されるように、支持面７０７は、支持面７０７に定められた複数の開口８１３と流体が通じる内蔵圧力チャンバ８１１を含む支持装置８０９の一部として設けることができる。したがって、一例において、支持面７０７はガラス板７０５の無接触支持を提供することができる。
【００４４】
別の例において、装置７０１は１つ以上の係合部材７１１，７１９を備えることができる。適切な一例において、係合部材７１１は、傾斜支持面７０７上のガラス板７０５の重量によって発生する横力ベクトル‘Ｆ１’に対抗するため、ガラス板７０５の横縁部７１５に係合するように構成された縁支持部材７１１を含むことができる。図示されるように、縁支持部材７１１は第１の縁支持部材７１１ａ及び第２の縁支持部材７１１ｂを含むことができるが、別の例においては１つまたは２つより多くの縁支持部材を設けることができる。
【００４５】
縁支持部材７１１は、ガラス板７０５が支持面７０７の上を搬送されているときに横力ベクトル‘Ｆ１’に対抗するように構成することができる。例えば、図７及び８に簡略に示されるように、縁支持部材７１１は、図示されるチェーン駆動装置７１７のような、駆動装置に連結することができる。チェーン駆動装置は縁支持部材７１１をガラス板７０５とともに方向７０９に移動させるように構成することができる。したがって、ガラス板７０５と係合部材７１１，７１９の間の相対運動はほとんどまたは全く無しに、ガラス板７０５を方向７０９に搬送することができる。
【００４６】
図９は図７に示される装置７０１の縁支持部材７１１の一例の前面図を示す。縁支持部材７１１は縁支持部材７１１とガラス板７０５の横縁部７１５の間の衝撃応力を低減するように構成された可撓性横縁緩衝器９０１を有する。したがって、支持面に７０７に対してガラス板７０５を支持されるように載せると、ガラス板７０５は横力ベクトル‘Ｆ１’の方向に滑り落ちることができる。ガラス板７０５は、横縁部７１５が最終的に縁支持部材７１１に係合するまで滑り落ち続けることができる。外向支持セグメント９０３が、ガラス板７０５のそれ以上の動きを防止し、その後横力ベクトル‘Ｆ１’に対抗するための支持を与える、ストップとして作用する。外向支持セグメント９０３は、ガラス板７０５の横縁部７１５の縁支持部材７１１との衝突によって生じる衝撃応力を低減するために可撓性緩衝器９０１に設けることができる、かなり硬質の部材を含むことができる。実際上、緩衝器９０１は、緩衝器９０１の可撓性により、ガラス板７０５の横縁部が可撓性緩衝器９０１に係合する際に圧縮態様で変形することができる。
【００４７】
さらにまた、可撓性横縁緩衝器８０１は、横力ベクトル‘Ｆ１’の方向の、または逆方向の、ガラス板７０５の急激な移動を生じさせ得るプロセス不安定性に起因する応力を低減することができる。したがって、可撓性横縁緩衝器９０１は、ガラス板７０５を支持面７０７に支持されるように載せるとき及び／または支持面８０７の上を方向７０９に沿ってガラス板７０５を搬送するときに、これがなければガラス板７０５のクラックを生じさせ得る、衝撃応力の低減に有用であり得る。
【００４８】
可撓性横縁緩衝器９０１は、縁支持部材７１１が、ガラス板７０５が成形されている間ガラス板７０５とともに加熱装置７０６を通って進行できるように、約４５０℃から約７６０℃の成形温度で動作するように構成される。可撓性緩衝器は広範な材料を含むことができる。例えば、可撓性緩衝器はステンレス鋼のような金属を含むことができるが、別の例では他の金属材料を用いることができる。一例において、可撓性緩衝器は板バネまたはその他の材料として提供され得る。図示される例において、可撓性材料は、図示されるステンレス鋼布織ストリップ９０５のような、織布を含む。（例えばステンレス鋼の）織布として与えられれば、織布は可撓性になることができ、弾力性にもなり得る。必要に応じ、可撓性ストリップは、与えられれば、織布の厚さを大きくするために折り重ねることができる。実施上、図９及び１０に示されるように、可撓性ストリップは折り目９０７を有することができ、ストリップは外向支持セグメント９０３の頂部を覆って広がる。折り重ねられた織布ストリップ９０５のそれぞれの縁は、例えば、図示されるねじ９０９ａ，９０９ｂのような留め具を用いて外向支持セグメントに重ねて取り付けることができる。
【００４９】
いくつかの例において、可撓性横縁緩衝器９０１はガラス板７０５の横縁部７１５と縁支持部材７１１のベース９１１の間の熱伝導抵抗を高めるに役立ち得る。熱伝導抵抗を高めることはガラス板７０５内の温度勾配による応力破壊の発生を最小限に抑えるかまたは防止するに役立ち得る。いくつかの例において、全ての用途にわたるいずれの例の可撓性緩衝器も、ベースの体積熱伝導度より低い体積熱伝導度を有することができる。本出願の目的のため、「体積熱伝導度」は材料の体積の全体の熱伝導度と見なされる。したがって、体積熱伝導度は材料の熱伝導度及び材料の体積の構造形状の影響を受け得る。例えば、可撓性横縁緩衝器８０１が織布として与えられれば、織布の金属繊維間に空隙が与えられ、よって、ガラス板７０５内の温度勾配を回避するに役立つ、熱伝導抵抗を高め得る熱障壁をつくるに役立ち得る。したがって、ベース９１１及び可撓性横縁支持緩衝器９０１のいずれもがステンレス鋼からなっていれば、ベース９１１及び可撓性横縁支持緩衝器９０１はともに同じ材料熱伝導度を有するが、織ステンレス鋼布を有する緩衝器の体積熱伝導度は中実ステンレス鋼から鳴るベースの体積熱伝導度より低くなるであろう。実際上、一例において、ベースの体積熱伝導度は、Ｗ/ｍ-Ｋ単位で、数１０から数１００の範囲内にあり得るが、ステンレス鋼織布は約０.１〜約１Ｗ/ｍ-Ｋの体積熱伝導度を有し得る。別の例において、織ったガラス繊維、ガラス布、ステンレス鋼合金、またはその他の材料を、織布として与えることができる。
【００５０】
さらに、可撓性横縁緩衝器９０１は、熱伝導抵抗をさらに高めるため、縁支持機構７１１の残余部分の構造特徴と組み合わさって作用することができる。例えば、外向支持セグメント９０３は、必要に応じ、金属（例えばステンレス鋼）または成形温度で動作するように構成されたその他の金属で作製することができる、ベース９１１のフランジとして形成することができる。図９に示されるように、一実施形態において、外向支持セグメント９０３は複数の支持凸部９１３及び、支持凸部９１２の対応する対の間にそれぞれが配置された、複数の凹部９１５を有することができる。可撓性横縁緩衝器９０１は、外向支持セグメント９０３の凹部９１５に係合せず、支持凸部９１３に係合するように、外向支持セグメント９０３に対して配置される。そのような例において、可撓性横縁緩衝器９０１と外向支持セグメント９０３の凸部／凹部構成の組合せはガラス板７０５の横縁部７１５と縁支持部材７１１のベース９１１の間の熱伝導抵抗を高めるに役立ち得る。実際上、図１１に示されるように、支持凸部９１３にしか横縁部７１５とベース９１１の間の直接経路はない。さらに、例示可撓性横縁緩衝器の織布の性質により、織布の金属繊維間の空隙が熱伝導を妨げるに役立ち得る。図９に示されるように、織布ストリップ９０５の高められた熱伝導抵抗は凹部９１５の空隙とともに総熱伝導抵抗をさらに高めるように作用することができる。
【００５１】
図９をさらに参照すれば、必要に応じ、ベース９１１はベース９１１の質量を低減することができ、横縁部７１５とベース９１１の間の熱伝導抵抗をさらに高めるように設計された形状を与えることができる、複数の開口９１９をもつバックプレート９１７も有することができる。さらに、図９及び１１に示されるように、バックプレート９１７，横フランジ９２１ａ，９２１ｂ，及び外向支持セグメント９０３は、縁支持部材７１１の質量を低減し、よって片支持部材の７１１の熱伝導能力を最小限に抑えるため、比較的薄い部材を含むことができる。図１１は、縁支持部材７１１の駆動装置７１７への取付けを可能にするように構成されたねじ穴１００３を有することができる、取付部１１０１を示す。
【００５２】
図７及び１２に示されるように、縁支持部材７１１に加えて、あるいはさらに、係合部材は、ガラス板７０５を押して支持面７０７の上でガラス板７０５を搬送するためにガラス板７０５を押すためにガラス板７０５の端縁部７１３に係合するように形成された、押し部材７１９を含むことができる。図１２に示されるように、押し部材７１９は、押し部材７１９とガラス板７０５の端縁部７１３の間の衝撃応力を低減するように構成された、可撓性端縁緩衝器１２０１ａ，１２０１ｂを含む可撓性緩衝器を有することができる。２つの可撓性端縁緩衝器１２０１ａ，１２０１ｂが示されているが、別の例にでは、別の用途において単一の端縁緩衝器が設けられ得る。
【００５３】
可撓性横縁緩衝器９０１と同様に、可撓性端縁緩衝器１２０１ａ，１２０１ｂは、ガラス板７０５が成形されている間、押し部材７１９がガラス板７０５とともに加熱装置７０３を通って進行できるように、（例えば約４５０℃から約７６０℃の）成形温度において動作することができる。さらに、可撓性端縁緩衝器１２０１ａ，１２０１ｂは押し部材７１９とガラス板７０５の端縁部７１３の間の衝撃応力を低減できる可撓性材料で作製することができる。したがって、初めに端縁部７１３に係合するときに、横押しフランジ１２０３ａ，１２０３ｂは、ガラス板７０５が支持面７０７に対して搬送されている間の方向７０９にガラス板７０５を押すために作用することができる。横押しフランジ１２０３ａ，１２０３ｂは支持面７０７から離れる方向に延びるかなり硬質の材料を含むことができる。押しフランジ１２０３ａ，１２０３ｂには、ガラス板の端縁部７１３の押し部材７１９との衝突によって生じる衝撃応力を低減するための、可撓性緩衝器を備えることができる。実際上、緩衝器の可撓性により、ガラス板７０５の端縁部７１３が可撓性緩衝器に係合する際に圧縮態様で変形することができる。
【００５４】
さらにまた、可撓性端縁緩衝器１２０１ａ，１２０１ｂは、方向７０９でガラス板７０５に印加される押し力の急激な変化を生じさせ得るプロセス不安定性に起因する応力を低減することができる。したがって、可撓性端縁緩衝器１２０１ａ，１２０１ｂは、ガラス板７０５を支持面７０７に沿って支持されるように載せるとき及び／または支持面８０７の上を方向７０９に沿ってガラス板７０５を押すプロセスの開始時及び／または継続時に、これがなければガラス板７０５のクラックを生じさせ得る、衝撃応力の低減に有用であり得る。
【００５５】
可撓性端縁緩衝器１２０１ａ，１２０１ｂは、ガラス板７０５が成形されている間、押し部材７１９がガラス板７０５とともに加熱装置７０６を通って進行できるように、約４５０℃から約７６０℃の成形温度において動作するように構成される。可撓性端縁緩衝器は、可撓性横縁緩衝器９０１を作製するための上述した材料と同様または同等である、広範な材料を含むことができる。例えば、可撓性横縁緩衝器９０１と同様、可撓性端縁緩衝器１２０１ａ，１２０１ｂはそれぞれ、必要に応じて、織布の厚さを大きくするために折り重ねることができる、可撓性ストリップを含むことができる。実際上、図１２〜１５に示されるように、可撓性ストリップは折り目１２０５ａ，１２０５ｂを有することができ、ストリップは外向セグメント１２０７の頂部を覆って延び、図示されるねじ１２０９ａ，１２０９ｂのような留め具により、一端において所定の位置に取り付けられる。可撓性ストリップは次いでそれぞれの横押しフランジ１２０３ａ，１２０３ｂを覆って下方に延び、図示されるねじ１２１１ａ，１２１１ｂのような留め具により、一端において所定の位置に取り付けられる。
【００５６】
いくつかの例において、可撓性端縁緩衝器１２０１ａ，１２０１ｂはガラス板７０５の端縁部７１３と押し部材７１９のベース１２１３の間の熱伝導抵抗を高めるに役立ち得る。熱伝導抵抗を高めることはガラス板７０５内の温度勾配による応力破壊の発生を最小限に抑えるかまたは防止するに役立ち得る。例えば、可撓性端縁緩衝器１２０１ａ，１２０１ｂを織布として与えれば、織布の金属繊維間に空隙が与えられ、よって、ガラス板７０５内の温度勾配を回避するに役立つ、熱伝導抵抗を高め得る熱障壁をつくるに役立ち得る。
【００５７】
さらに、可撓性端縁緩衝器１２０１ａ，１２０１ｂは、熱伝導抵抗をさらに高めるため、押し部材７１９の残余部分の構造特徴と組み合わさって作用することができる。例えば、横押しフランジ１２０３ａ，１２０３ｂは、必要に応じて、金属（例えばステンレス鋼）または、成形温度で動作するように構成された、他の材料で作製することができるベース１２１３のフランジとして形成することができる。図１５に示されるように、一例において、ガラス板７０５の端縁部７１３とベース１２１３の間の熱伝導抵抗を高めるような形状につくられた１つ以上の開口１５０１を、横押しフランジ１２０３ａ，１２０３ｂに設けることができる。実際上、横押しフランジ１２０３ａ，１２０３ｂのそれぞれに複数の開口１５０１を設けることができ、それぞれの端縁緩衝器１２０１ａ，１２０１ｂを、図示されるように、複数の開口１５０１を覆うように配置することができる。そのような例において、横押しフランジ１２０３ａ，１２０３ｂの開口１５０１と端縁緩衝器１２０１ａ，１２０１ｂの組合せはガラス板７０５の端縁部７１３と押し部材７１９のベース１２１３の間の熱伝導抵抗を高めるに役立ち得る。実際上、図１５に示されるように、開口の場所においてガラス板とベースの間に熱伝導のための直接経路はない。さらに、例示可撓性端縁緩衝器の織布の性質により、織布の金属繊維の間の空隙が熱伝導を妨げるに役立ち得る。さらに、図１５に示されるように、織布ストリップ１２０１ａ，１２０１ｂの高められた熱伝導抵抗は、開口１５０１における空隙とともに、総熱伝導抵抗をさらに高めるように作用することができる。
【００５８】
図１２に示されるように、ベース１２１３は、必要に応じ、ベース１２１３の質量を低減でき、端縁部７１３とベース１２１３の間の熱伝導抵抗をさらに高めるように設計された構成を与える、複数の開口１２１７をもつバックプレーン１２１５を有することもできる。さらにまた、熱伝導抵抗をさらに一層高めるため、別の開口１２１９を設けることもできる。さらに、図１２，１３及び１５に示されるように、バックプレーン１２１５，押しフランジ１２０３ａ，１２０３ｂ，及び外向セグメント１２０７は、押し部材７１９の質量を低減し、よって押し部材７１９の熱伝導能力を最小限に抑えるための、比較的薄い部材を含むことができる。図１５は押し部材７１９の駆動装置７１７への取付けを可能にするように構成されたねじ穴１５０５を有することができる、取付部１５０３を示す。さらに、図１３に示されるように、取付部１５０３は熱伝導抵抗をさらに高めるように設計された、開口１３０１をもつフレーム構造を含むことができる。図示されていないが、縁支持部材７１１のベースにも同様の開口を設けることができる。
【００５９】
ここで、初めに図７及び８を参照して装置７０１の使用方法を説明する。一例において、方法はガラス板７０５を流体クッションによって支持面７０７の上に浮揚させる工程を含む。例えば、内蔵圧力チャンバに圧搾空気を押し込んで、支持面７０７の開口８１３から空気流８１５を吹き出させることができる。
【００６０】
一例において、方法はさらに、縁部７１３，７１５の少なくとも一方を係合部材の少なくとも１つの可撓性緩衝器９０５，１２０１ａ，１２０１ｂに、ガラス板７０５の縁部及び可撓性緩衝器を加熱装置によって約４５０℃から約７６０℃の成形温度に維持しながら、係合させる工程を含むことができる。例えば、係合部材７１１，７１９は、ガラス板７０５が成形温度まで温度が高められて成形温度に維持されるように、ガラス板７０５とともに方向７０９に沿って加熱装置７０３の内部に進入することができる。特定の実施例の１つにおいて、方法は、ガラス板７０５の重量によって生じる横縁力‘Ｆ１’に対抗するため、ガラス板７０５の横縁部７１５に可撓性緩衝器９０１を押し付ける工程を含む。さらにまたはあるいは、方法は、ガラス板７０５の端縁部を押している可撓性緩衝器によってガラス板７０５が支持面の上を押されている間にガラス板７０５が成形され得るように、ガラス板７０５の端縁部７１３に可撓性緩衝器１２０１ａ，１２０１ｂを押し付ける工程をさらに含むことができる。
【００６１】
別の例において、方法は、ガラス板７０５の端縁部７１３との押しフランジ１２０３ａ，１２０３ｂの係合によってガラス板７０５を支持面７０７に沿って押す工程を含むことができ、押しフランジの複数の開口１５０１がガラス板の端縁部と押し部材の間の熱伝導抵抗を低める。いくつかの例において、必要に応じて可撓性緩衝器をさらに備えることができる。
【００６２】
方法はさらに、ガラス板の縁部分が係合部材の可撓性緩衝器に係合されている間、ガラス板を支持面の上を移動させながらガラス板を成形する工程を含むことができる。例えば、支持面７０７の形状を方向７０９で徐々に変えて、ガラス板が成形温度に達すると、所望の最終形状が達成されるまで、ガラス板の形状を支持面７０７の変化する形状に合わせて変化させることができる。
【００６３】
上で論じたように、本開示の態様は、ガラス板と係合部材のベースの間の熱伝導率を低めるために、低められた体積熱伝導率を与えるように設計された係合部材（例えば、押し部材、縁支持部材、等）を含むことができる。先述したように、一例において、体積熱伝導率が低められている可撓性緩衝器を備えることができる。
【００６４】
係合部材はステンレス鋼の熱伝導率より低い熱伝導率を有する材料で作製することができる。したがって、係合部材の材料は１０Ｗ/ｍ-Ｋより低い熱伝導率を有することができる。例えば、先述したように、ステンレス鋼織布は約０.１〜約１Ｗ/ｍ-Ｋの体積熱伝導率を有することができる。一例において、係合部材の実質的に全体がそのような材料で作製される。例えば、ステンレス鋼の材料熱伝導率より低い体積及び／または材料熱伝導率を有するセラミック材料で係合部材を作製することができる。
【００６５】
別の例において、係合部材の材料は、図面に示される織布ストリップではなく、コーティングを含むことができる。そのような例において、図面の織布は係合部材のベースの周縁部を覆うコーティングの簡略表示と見なすことができ、係合部材は、係合部材のベースの熱伝導率より低い熱伝導率を有する材料で作製される。一例において、係合部材のベースは、数１０〜数１００Ｗ/ｍ-Ｋの熱伝導率を有するステンレス鋼を含むことができ、コーティングは熱伝導率がさらに低い材料を含む。一例において、コーティングは０.１インチ（２.５４ｍｍ）厚クロミア-アルミナで覆われた０.０３インチ（７６２μｍ）厚ジルコニアを含むことができる。溶射Ｙ-Ｚｉｒｃの熱伝導率は約０.９Ｗ/ｍ-Ｋであり、溶射クロミア-アルミナの熱伝導率は約５Ｗ/ｍ-Ｋである。
【００６６】
本発明の精神及び範囲を逸脱することなく本発明に様々な改変及び変形がなされ得ることが当業者には明らかであろう。したがって、本発明の改変及び変形が添付される特許請求項及びそれらの等価形態の範囲内に入れば、本発明はそのような改変及び変形を包含するとされる。
【符号の説明】
【００６７】
７０１    ガラス板成形装置
７０３    加熱装置
７０５    ガラス板
７０７    支持面
７１１，７１１ａ，７１１ｂ，７１９    縁支持部材（係合部材）
７１３    ガラス板の端縁部
７１５    ガラス板の横縁部
７１７    チェーン駆動装置
７１９    押し部材
８０５    流体クッション
８０９    支持装置
８１１    内蔵圧力チャンバ
９０１    可撓性横縁緩衝器
１２０１ａ，１２０１ｂ    可撓性端縁緩衝器
【図１】
0005941219.tif 000002
【図２】
0005941219.tif 000003
【図３】
0005941219.tif 000004
【図４】
0005941219.tif 000005
【図５】
0005941219.tif 000006
【図６】
0005941219.tif 000007
【図７】
0005941219.tif 000008
【図８】
0005941219.tif 000009
【図９】
0005941219.tif 000010
【図１０】
0005941219.tif 000011
【図１１】
0005941219.tif 000012
【図１２】
0005941219.tif 000013
【図１３】
0005941219.tif 000014
【図１４】
0005941219.tif 000015
【図１５】
0005941219.tif 000016